СПОСОБ ПОЛУЧЕНИЯ РАСХОДУЕМЫХ ЭЛЕКТРОДОВ ТИТАНОВОГО СПЛАВА ДЛЯ ОТЛИВКИ ДЕТАЛЕЙ ОБОРУДОВАНИЯ, РАБОТАЮЩЕГО В АГРЕССИВНЫХ СРЕДАХ ПОД ВЫСОКИМ ДАВЛЕНИЕМ
METHOD OF PRODUCING CONSUMABLE TITANIUM ALLOY ELECTRODES FOR CASTING PARTS OF EQUIPMENT OPERATING IN AGGRESSIVE MEDIA UNDER HIGH PRESSURE

Изобретение относится к области специальной электрометаллургии, в частности к процессам получения расходуемых электродов литейного титанового сплава для отливки деталей оборудования, работающего в агрессивных средах под высоким давлением, в особенности в среде сероводорода под давлением не менее 70 Мпа, и может быть использовано в различных отраслях промышленности, в частности при изготовлении отливок корпусных деталей газовых задвижек и фонтанной арматуры.
Основными требованиями к материалам, работающим в среде сероводорода под давлением не менее 70 МПа, являются их высокая коррозионная стойкость, предел прочности не менее 590 МПа и относительное удлинение не менее 18%.
Известные сплавы технически чистого титана ВТ1-0 и ВТ1-00 по ГОСТ 26492 и сплавы С-2 и С-3 по ASTM В-367 обладают высокой коррозионной стойкостью в среде сероводорода, хорошей пластичностью, однако, из-за низкой прочности, не могут быть использованы при изготовлении отливок для оборудования, работающего под давлением не менее 70 МПа.
Известен «Способ получения расходуемых электродов из титана и его сплавов» по патенту РФ №2081727. Данный способ получения расходуемых электродов включает заливку кусковых отходов в стальных изложницах, активирующую обработку шихты, укладку в изложницы с определенной плотностью и определенном порядке и заливку жидкого титана на шихту. Поверхность кусковых отходов активируется дробеметной или пескоструйной обработкой в течении 90-120 минут. Процесс активации сопровождается удалением на глубину 0,08-0,10 мм тугоплавкой составляющей окислов титана. Кроме этого, изложницы с кусковыми отходами подогревают до Т=300-350°С.
Недостатком данного способа является высокая трудоемкость и высокий расход электроэнергии, а также тот факт, что при сохранении пластических свойств сплава его прочностные характеристики не превышают 350 Мпа.
Наиболее близким к заявленному способу и принятый за прототип является изложенный в работе: «Литейное производство новых судостроительных сплавов» (Филин Ю.А. и др. Литейное производство новых судостроительных сплавов. Л.: Судостроение, 1971) способ изготовления расходуемых электродов заливкой кусковых отходов в стальных изложницах с очисткой отходов галтовкой или пескоструйной очисткой и химической очисткой травлением.
2
В данном способе необходимый для упрочнения титана, кислород полностью удаляется с поверхности отходов, а дополнительное легирование сплава кислородосодержащими добавками, например порошком Ярекского концентрата TiO, не обеспечивает равномерности распределения кислорода в объеме получаемого расходуемого электрода, поэтому механические свойства сплава нестабильны как по высоте слитка, так и по сечению.
Недостатком данного способа является невозможность обеспечить прочностные характеристики более 350 МПа.
Техническая задача, решаемая данным изобретением, заключается в обеспечении возможности получении расходуемых электродов титанового сплава для отливки деталей оборудования, работающего в среде сероводорода под давлением не менее 70 МПа.
Данная техническая задача решается следующим образом.
Одним из основных упрочнителей титана является кислород, который вносится в сплав с титановой губкой при изготовлении расходуемых электродов и с отходами при вторичном их использовании.
В предлагаемом способе получение расходуемых электродов титанового сплава, предлагается использование при выплавке в шихту технически чистого титана, например сплава ВТ1-0, ВТ1-00 по ГОСТ 26492 или С-2, С-3 по ASTM В-367 и отходов литейного производства этих сплавов с сохраненным поверхностным слоем тугоплавкой составляющей окислов титана.
Использование изобретения обеспечивает получение сплава более высокой прочности и пластичности по сравнению с существующими сплавами.
Блок-схема процесса реализуемого предлагаемы способ представлена на Фиг. 1.
Способ реализуется следующим образом.
Отходы литейного производства, разрезают на части, подвергают кратковременной галтовке в течении 15-20 минут для удаления шлака от газовой резки и остатков формовочной смеси, при этом поверхностный слой окислов титана сохраняется. Это позволяет добавить в сплав 0,05-0,06% кислорода.
Двадцать процентов подготовленных отходов вводят на дно плавильного тигля. Остальные восемьдесят процентов подготовленных отходов укладывают в изложницу по всей высоте для равномерного распределения кислорода по объему получаемого расходуемого электрода, при этом между изложницей и отходами обеспечивают зазор в 50…60 мм для получения прочной оболочки электрода. В этот зазор заливают расплав технически чистого титана в соотношении 1:1 по массе по отношению к вводимым отходам.
Изложнице дают возможность остыть в течении от одного до двух часов. Подготовленный брусок прикрепляют к электродам и из изготовленных таким методом расходуемых электродов производится плавка и заливка отливок.
Из изготовленных предлагаемым способом расходуемых электродов проведено более 70 плавок в вакуумных гарниссажных печах различной емкости и произведена отливка деталей газовых задвижек и фонтанной арматуры.
Полученные механические свойства сплава представлены на Фиг. 2 в Табл. 1 и полностью соответствуют прочностным и пластическим характеристикам для деталей оборудования работающего под давлением не менее 70 МПа.
Отливки подверглись гидроиспытаниям при 105 МПа и пневматическим испытаниям при рабочем давлении 70 МПа.
Одновременно проведены испытания образцов полученного сплава на коррозионную стойкость.
Результаты испытаний приведены на Фиг. 2 в Табл. 2.
Опытная задвижка ЗШ50x70 КЗ, заводской №1, изготовленная из сплава по предлагаемому способу, прошла промысловые испытания.
Данные таблиц 1 и 2 и результаты промысловых испытаний опытной задвижки показывают, что предлагаемый способ получения титанового сплава управляем и имеет преимущество перед известным.
Технический результат - способ дает возможность выплавлять сплав с повышенными прочностными характеристиками и одновременно сохранять высокие пластические свойства металла практически в любых плавильных агрегатах, предназначенных для выплавки литейных титановых сплавов.
Получаемые механические свойства обеспечивают возможность его применения для отливки деталей оборудования, работающего в среде сероводорода под давлением не менее 70 МПа, а также в различных отраслях промышленности.